АДГЕЗИВНАЯ КОМПОЗИЦИЯ

1. Отверждаемая под воздействием влаги адгезивная композиция, содержащая:
реакционноспособный компонент, где реакционноспособный компонент содержит реакционноспособный силиконовый полимер или смесь реакционноспособных силиконовых полимеров;
компонент на основе клейкого материала, где компонент на основе клейкого материала предусматривает клеящийся при надавливании силиконовый клейкий материал или смесь клеящихся при надавливании силиконовых клейких материалов;
сшиватель
и катализатор.
2. Отверждаемая под воздействием влаги адгезивная композиция по п. 1, дополнительно содержащая влагу.
3. Отверждаемая под воздействием влаги адгезивная композиция по п. 2, где влага предусматривает воду.
4. Отверждаемая под воздействием влаги адгезивная композиция по любому из пп. 1-3, где реакционноспособный силиконовый полимер или смесь реакционноспособных силиконовых полимеров предусматривает полисилоксан формулы (I):
1
2
1
2
n
X-RRSi-(O-SiRR)-Y (I),
где X и Y представляют собой OH;
1
2
1
10
1
10
1
18
где R и R независимо являются одинаковыми или различными и выбраны из группы, состоящей из C-Cалкила, C-Cалкила, замещенного по одному или нескольким атомам углерода одним или несколькими атомами галогена, C-Cалкила, замещенного по одному или нескольким атомам углерода цианогруппой (-CN), фенила и фенила, замещенного по одному или нескольким атомам углерода атомом галогена или цианогруппой; и
где n представляет собой число от 1 до 10000.
5. Отверждаемая под воздействием влаги адгезивная композиция по любому из предыдущих пунктов, где реакционноспособный силиконовый полимер или смесь реакционноспособных силиконовых полимеров предусматривает полисилоксан формулы (II):
3
m
4
3-m
1
2
n
4
3-k
3
k
(RO)-Si(R)-(O-SiRR)-Si(R)-(OR)(II),
где k и m независимо представляют собой целые числа от 0 до 3, при условии, что k+m > 0;
1
2
4
1
10
1
10
1
18
где R, R и R независимо являются одинаковыми или различными и выбраны из группы, состоящей из C-Cалкила, C-Cалкила, замещенного по одному или нескольким атомам углерода одним или несколькими атомами галогена, C-Cалкила, замещенного по одному или нескольким атомам углерода цианогруппой (-CN), фенила и фенила, замещенного по одному или нескольким атомам углерода атомом галогена или цианогруппой;
3
1
10
где R представляет собой C-Cалкил; и
где n представляет собой число от 1 до 10000.
6. Отверждаемая под воздействием влаги адгезивная композиция по любому из предыдущих пунктов, где реакционноспособный силиконовый полимер или смесь реакционноспособных силиконовых полимеров предусматривает полисилоксан формулы (III):
W-Z-W (III),
1
2
2
d
k
5
3-k
2
r
2
1
6
1
6
5
1
6
где W выбран из группы, состоящей из -Si(R)OH и -Si(R")-(D)-R"'-SiR"(OR), где D представляет собой -R"'-(Si(R") -O) -Si(R")-, и R" выбран из группы, состоящей из C-Cалкила, винильной группы, фенильной группы и фторированного C-Cалкила, R'" представляет собой двухвалентную углеводородную группу, rпредставляет собой целое число от 1 до 6, и dравняется 0 или представляет собой целое число от 1 до 100, R представляет собой C-Cалкил или алкоксигруппу, и k равняется 0, 1 или 2;
где Z представляет собой линейную органическую или полисилоксановую основную цепь полимера.
7. Отверждаемая под воздействием влаги адгезивная композиция по п. 6, где Z представляет собой полисилоксан формулы (IV):
(4-p)/2
1
p
b
-[SiO(R)]- (IV),
1
1
10
1
10
1
18
где b представляет собой целое число от 50 до 5000, p составляет в среднем 1,9-2,0, и R выбран из группы, состоящей из C-Cалкила, C-Cалкила, замещенного по одному или нескольким атомам углерода одним или несколькими атомами галогена, C-Cалкила, замещенного по одному или нескольким атомам углерода цианогруппой (-CN), фенила и фенила, замещенного по одному или нескольким атомам углерода атомом галогена или цианогруппой.
1
2
4
8. Отверждаемая под воздействием влаги адгезивная композиция по любому из пп. 5-7, где R, R и R являются одинаковыми или различными и выбраны из группы, состоящей из одновалентного алкильного радикала с 1-4 атомами углерода.
1
2
4
9. Отверждаемая под воздействием влаги адгезивная композиция по п. 8, где R и/или Rи/или R представляют собой метильные группы.
10. Отверждаемая под воздействием влаги адгезивная композиция по любому из предыдущих пунктов, где вязкость реакционноспособного силиконового полимера или смеси реакционноспособных силиконовых полимеров составляет от 5 до 500000 сСт при 25°C.
11. Отверждаемая под воздействием влаги адгезивная композиция по п. 10, где вязкость реакционноспособного силиконового полимера или смеси реакционноспособных силиконовых полимеров составляет от 1000 до 100000 сСт.
3/2
4/2
12. Отверждаемая под воздействием влаги адгезивная композиция по любому из предыдущих пунктов, где клеящийся при надавливании силиконовый клейкий материал компонента на основе клейкого материала представляет собой поликонденсированную полиорганосилоксановую смолу, которая является продуктом или продуктами реакции полиорганосилоксана с концевыми силанольными группами и силикатной полиорганосилоксановой смолы, содержащей по меньшей мере одно силокси-звено RSiOили SiO, в присутствии основания с получением поликонденсированной полиорганосилоксановой смолы.
13. Отверждаемая под воздействием влаги адгезивная композиция по п. 12, где силикатная смола представляет собой силикатную смолу типа MQ.
4/2
3
14. Отверждаемая под воздействием влаги адгезивная композиция по п. 13, где смола MQ содержит ядро из трехмерных звеньев Q, содержащих SiO, окруженное оболочкой из звеньев M, содержащих RSiO, и необязательно один или несколько R могут представлять собой OH или H в смоле.
15. Отверждаемая под воздействием влаги адгезивная композиция по п. 14, где по меньшей мере один R представляет собой метильную группу.
16. Отверждаемая под воздействием влаги адгезивная композиция по п. 12, где полиорганосилоксан с концевыми силанольными группами имеет структуру:
,
1
где R представляет собой OH;
2
R представляет собой метил, фенил или винил; и
n составляет от 1 до 500.
2
17. Отверждаемая под воздействием влаги адгезивная композиция по п.16, где R представляет собой метил.
18. Отверждаемая под воздействием влаги адгезивная композиция по п. 12, где силикатная полиорганосилоксановая смола содержит силсесквиоксан, имеющий формулу [RSiO
]
, где каждый R отдельно представляет собой H, алкильную группу, арильную группу, реакционноспособную функциональную группу или алкоксигруппу, и n составляет от 4 до 18.
3/2
n
19. Отверждаемая под воздействием влаги адгезивная композиция по п. 18, где один R представляет собой реакционноспособную функциональную группу, когда n равняется 6, 8, 10 или 12.
20. Отверждаемая под воздействием влаги адгезивная композиция по п. 19, где реакционноспособная функциональная группа представляет собой галогендиалкилсилилалкильную группу, дигалогеналкилсилилалкильную группу, тригалогеналкилсилильную группу, винильную группу, силановую группу, циклический алкилгидроксид, алкилгидроксид, циклический алкилдигидроксид, эпоксидную группу или эпоксидную группу с концевой алкильной группой.
21. Отверждаемая под воздействием влаги адгезивная композиция по п. 12, где Mw силикатной полиорганосилоксановой смолы находится в диапазоне от 1000 до 10000 кДа.
22. Отверждаемая под воздействием влаги адгезивная композиция по любому из предыдущих пунктов, где клеящийся при надавливании силиконовый клейкий материал компонента на основе клейкого материала выбран из группы, состоящей из клейкого материала Dow Corning 7-4400, клейкого материала Dow Corning 7-4500, клейкого материала Dow Corning 7-4600, Dow Corning 7-4560.
23. Отверждаемая под воздействием влаги адгезивная композиция по любому из предыдущих пунктов, где сшиватель содержит по меньшей мере две гидролизуемые группы и выбран из группы, состоящей из силикона, органического полимера, молекулы моносилана и молекулы дисилана.
24. Отверждаемая под воздействием влаги адгезивная композиция по любому из предыдущих пунктов, где сшиватель представляет собой моносилан формулы (V):
IV
4-q
5
q
RSi(OR) (V),
IV
где R представляет собой органический радикал, выбранный из группы, состоящей из линейного алкила, разветвленного алкила, аллила, фенила, замещенного фенила, ацетокси и оксима;
5
где R выбран из группы, состоящей из водорода, метила и этила; и
где q равняется 0 или представляет собой целое число от 1 до 4.
25. Отверждаемая под воздействием влаги адгезивная композиция по любому из предыдущих пунктов, где сшиватель представляет собой дисилан формулы (VI):
7
t
7
q
V
Si(OR)RSi(OR) (VI),
где t и q независимо представляют собой целые числа от 1 до 3;
V
где R представляет собой органический фрагмент или фрагмент на основе полисилоксана; и
7
где R выбран из группы, состоящей из водорода, метила и этила.
26. Отверждаемая под воздействием влаги адгезивная композиция по любому из предыдущих пунктов, где сшиватель выбран из группы, состоящей из метилтри(метокси)силана (MTM), винилтриметоксисилана, метилтриэтоксисилана, винилтриэтоксисилана, изобутилтриметоксисилана (iBTM), этилтриметоксисилана, винилтриэтоксисилана, фенилтриметоксисилана, оксимосиланов, ацетоксисилана, ацетоноксимосилана и эноксисилана.
27. Отверждаемая под воздействием влаги адгезивная композиция по любому из предыдущих пунктов, где катализатор представляет собой металлсодержащий катализатор, содержащий металл, выбранный из группы, состоящей из олова, свинца, сурьмы, железа, кадмия, бария, марганца, цинка, хрома, кобальта, никеля, алюминия, галлия, германия, титана и циркония.
28. Отверждаемая под воздействием влаги адгезивная композиция по любому из предыдущих пунктов, где катализатор представляет собой титановый катализатор.
29. Отверждаемая под воздействием влаги адгезивная композиция по любому из предыдущих пунктов, дополнительно содержащая гидроколлоид, где гидроколлоид выбран из гуаровой камеди, камеди бобов рожкового дерева, пектина, картофельного крахмала, альгинатов, желатина, ксантановой камеди или камеди карайи, производных целлюлозы, солей карбоксиметилцеллюлозы, натрий-карбоксиметилцеллюлозы, метилцеллюлозы, гидроксипропилцеллюлозы, гидроксиэтилцеллюлозы, крахмалгликолята натрия, поливинилового спирта и их смесей.
30. Отверждаемая под воздействием влаги адгезивная композиция по любому из предыдущих пунктов, дополнительно содержащая пластификатор.
31. Отверждаемая под воздействием влаги адгезивная композиция по п. 30, где пластификатор представляет собой полидиметилсилоксановое масло.
32. Отверждаемая под воздействием влаги адгезивная композиция по любому из предыдущих пунктов, дополнительно содержащая наполнитель.
33. Отверждаемая под воздействием влаги адгезивная композиция по п. 32, где наполнитель представляет собой карбонат кальция, оксид магния, гидрофобный коллоидный диоксид кремния или лигнин.
34. Отверждаемая под воздействием влаги адгезивная композиция по любому из предыдущих пунктов, дополнительно содержащая вещество для повышения клейкости.
35. Отверждаемая под воздействием влаги адгезивная композиция по п. 34, где вещество для повышения клейкости представляет собой политерпеновую смолу.
36. Отверждаемая под воздействием влаги адгезивная композиция по любому из предыдущих пунктов, дополнительно содержащая промотор адгезии.
37. Отверждаемая под воздействием влаги адгезивная композиция по п. 36, где промотор адгезии представляет собой 3-аминопропилтриметоксисилан, 3-аминопропилтриэтоксисилан, 3-глицидоксипропилтриметоксисилан, 2-3(3,4-эпоксициклогексил)этилтриметоксисилан, 3-меркаптопропилтриметоксисилан или метакрилоксипропилтриметоксисилан.
38. Отверждаемая под воздействием влаги адгезивная композиция по любому из предыдущих пунктов, где адгезивная композиция представляет собой однокомпонентную отверждаемую композицию.
39. Способ получения отверждаемой под воздействием влаги адгезивной композиции по любому из предыдущих пунктов, включающий стадию:
объединения одного или нескольких реакционноспособных силиконовых полимеров, одного или нескольких клеящихся при надавливании клейких материалов, сшивателя; источника влаги и катализатора с получением отверждаемой под воздействием влаги адгезивной композиции.
40. Способ по п. 39, дополнительно включающий объединение с отверждаемой под воздействием влаги адгезивной композицией одного или нескольких из гидроколлоида, пластификатора, наполнителя или вещества для повышения клейкости.
41. Способ съемного и адгезивного прикрепления медицинского устройства к поверхности кожи, включающий стадии:
обеспечения медицинского устройства, содержащего отверждаемую под воздействием влаги адгезивную композицию по любому из пп. 1-38 при отсутствии воды;
нанесения отверждаемого под воздействием влаги клейкого материала на поверхность кожи;
воздействия на отверждаемый под воздействием влаги клейкий материал влагой с изменением таким образом состояния отверждаемого под воздействием влаги клейкого материала из жидкого состояния в клейкое состояние.
42. Упакованный продукт, содержащий:
отверждаемую под воздействием влаги адгезивную композицию по любому из пп. 1-38 и
инструкции по нанесению отверждаемой под воздействием влаги композиции на поверхность кожи в присутствии влаги.
43. Упакованный продукт по п. 42, где упакованный продукт дополнительно содержит медицинское устройство, связанное с упакованным продуктом.
44. Упакованный продукт по п. 43, где медицинское устройство представляет собой устройство для стомы.
45. Отверждаемая под воздействием влаги адгезивная композиция по любому из пп. 1-38, где композиция перед отверждением имеет комплексную вязкость |η*|, составляющую по меньшей мере 100 Па•с.
46. Отверждаемая под воздействием влаги адгезивная композиция по любому из пп. 1-38, где композиция перед отверждением имеет комплексную вязкость |η*|, составляющую по меньшей мере 10000 Па•с.
47. Отверждаемая под воздействием влаги адгезивная композиция по любому из пп. 1-38, где композиция перед отверждением имеет комплексную вязкость |η*|, составляющую по меньшей мере 100000 Па•с.
48. Отверждаемая под воздействием влаги адгезивная композиция по любому из пп. 45-47, где комплексная вязкость после отверждения по меньшей мере в 2 раза выше, чем комплексная вязкость перед отверждением.
49. Отверждаемая под воздействием влаги адгезивная композиция по любому из пп. 45-47, где комплексная вязкость после отверждения по меньшей мере в 5 раз выше, чем комплексная вязкость перед отверждением.
50. Отверждаемая под воздействием влаги адгезивная композиция по любому из пп. 45-47, где комплексная вязкость после отверждения по меньшей мере в 100 раз выше, чем комплексная вязкость перед отверждением.
51. Отверждаемая под воздействием влаги при температуре тела адгезивная композиция, содержащая:
реакционноспособный компонент, где реакционноспособный компонент содержит реакционноспособный силиконовый полимер или смесь реакционноспособных силиконовых полимеров;
компонент на основе клейкого материала, где компонент на основе клейкого материала предусматривает клеящийся при надавливании силиконовый клейкий материал или смесь клеящихся при надавливании силиконовых клейких материалов;
сшиватель и
катализатор.
52. Отверждаемая под воздействием влаги при температуре тела адгезивная композиция, содержащая:
реакционноспособный компонент, где реакционноспособный компонент содержит реакционноспособный силиконовый полимер или смесь реакционноспособных силиконовых полимеров;
компонент на основе клейкого материала, где компонент на основе клейкого материала предусматривает клеящийся при надавливании силиконовый клейкий материал или смесь клеящихся при надавливании силиконовых клейких материалов;
сшиватель;
катализатор и
влагу.
53. Отверждаемая под воздействием влаги при температуре тела адгезивная композиция по п. 48, где влага предусматривает воду.